(57)【要約】  本発明の成形体は、ポリチオウレタンを含んでなり、ＩＲ分析法によるＳＨ基濃度が０．３０ｗｔ％以上３．０ｗｔ％以下である。【特許請求の範囲】
【請求項１】
ポリチオウレタンを含んでなり、ＩＲ分析法によるＳＨ基濃度が０．３０ｗｔ％以上３．０ｗｔ％以下である成形体（ただし、フォトクロミック化合物を含む場合を除く）。
【請求項２】
前記ポリチオウレタンは、ポリイソシアネート化合物（Ａ）由来の構成単位と、ポリチオール化合物（Ｂ）由来の構成単位と、からなり、
ポリイソシアネート化合物（Ａ）は、ヘキサメチレンジイソシアネート、ペンタメチレンジイソシアネート、キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、およびジフェニルメタンジイソシアネートよりなる群から選択される１種以上であり、
ポリチオール化合物（Ｂ）は、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、４−メルカプトメチル−１，８−ジメルカプト−３，６−ジチアオクタン、ペンタエリスリトールテトラキス（２−メルカプトアセテート）、ペンタエリスリトールテトラキス（３−メルカプトプロピオネート）、２，５−ビス（メルカプトメチル）−１，４−ジチアン、ビス（メルカプトエチル）スルフィド、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、１，１，２，２−テトラキス（メルカプトメチルチオ）エタン、３−メルカプトメチル−１，５−ジメルカプト−２，４−ジチアペンタン、トリス（メルカプトメチルチオ）メタン、およびエチレングリコールビス（３−メルカプトプロピオネート）からなる群から選択される少なくとも１種である、請求項１に記載の成形体。
【請求項３】
請求項１または２に記載の成形体からなる光学材料。
【請求項４】
請求項１または２に記載の成形体からなるプラスチックレンズ。
【請求項５】
請求項１または２に記載の成形体からなる基材層と、
前記基材層の少なくとも一方の面上に形成された機能層と、
を含む、請求項４に記載のプラスチックレンズ。
【請求項６】
偏光フィルムと、
前記偏光フィルムの少なくとも一方の面に形成された、請求項１または２に記載の成形体からなる基材層と、を備えるプラスチック偏光レンズ。
【請求項７】
さらに、前記偏光フィルムの少なくとも一方の面上に形成された機能層を備える、請求項６に記載のプラスチック偏光レンズ。
【発明の詳細な説明】
【技術分野】
【０００１】
本発明は、成形体およびその用途に関する。
【背景技術】
【０００２】
プラスチックレンズは、無機レンズに比べ、軽量で割れ難く、染色が可能であることから、眼鏡レンズ、カメラレンズ等の光学素子に急速に普及してきている。【０００３】
その中でも代表的な例として、ジエチレングリコールビスアリルカーボネートやジアリルイソフタレートから得られるアリル樹脂や、（メタ）アクリレートから得られる（メタ）アクリル樹脂、イソシアネートとチオールから得られるポリチオウレタン樹脂が挙げられる。なかでも、ポリチオウレタン樹脂は軽量でかつ、高屈折率、低分散で透明性に優れているためプラスチックレンズ用材料として極めて有用である。【０００４】
特許文献１には、ポリイソシアネート化合物と、特定のポリチオール化合物と、特定のチオール化合物と、触媒と、を含む重合性組成物から得られた成形体が開示されている。当該レンズは、耐衝撃性や染色性に優れると記載されている。【０００５】
特許文献２には、ポリイソシアネート化合物と、ポリオール化合物と、ポリチオール化合物と、フォトクロミック化合物と、を含む重合性組成物から得られた成形体が開示されている。当該成形体は、ＩＲ分析法によるＳＨ基濃度が１．０ｗｔ％未満であると記載されている。
【先行技術文献】
【特許文献】
【０００６】
【特許文献１】特表２０１５−５０４０９９号公報
【特許文献２】国際公開第２０１７／４７７４４号
【発明の概要】
【発明が解決しようとする課題】
【０００７】
しかしながら、特許文献１に記載の従来の技術においては、特定の化合物を組み合わせた場合において耐衝撃性や染色性に優れるものの、モノマー等の組み合わせに関わらず、これらの特性に優れた成形体を得る方法が求められていた。
なお、特許文献２には、耐衝撃性や染色性については記載されていない。
【課題を解決するための手段】
【０００８】
本発明者らは鋭意検討の結果、ＳＨ基濃度が所定の範囲にある成形体は耐衝撃性や染色性に優れることを見出し、本発明を完成させた。
すなわち、本発明は、以下に示すことができる。
［１］  ポリチオウレタンを含んでなり、ＩＲ分析法によるＳＨ基濃度が０．３０ｗｔ％以上３．０ｗｔ％以下である成形体（ただし、フォトクロミック化合物を含む場合を除く）。
［２］  前記ポリチオウレタンは、ポリイソシアネート化合物（Ａ）由来の構成単位と、ポリチオール化合物（Ｂ）由来の構成単位と、からなり、
ポリイソシアネート化合物（Ａ）は、ヘキサメチレンジイソシアネート、ペンタメチレンジイソシアネート、キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、およびジフェニルメタンジイソシアネートよりなる群から選択される１種以上であり、
ポリチオール化合物（Ｂ）は、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、４−メルカプトメチル−１，８−ジメルカプト−３，６−ジチアオクタン、ペンタエリスリトールテトラキス（２−メルカプトアセテート）、ペンタエリスリトールテトラキス（３−メルカプトプロピオネート）、２，５−ビス（メルカプトメチル）−１，４−ジチアン、ビス（メルカプトエチル）スルフィド、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、１，１，２，２−テトラキス（メルカプトメチルチオ）エタン、３−メルカプトメチル−１，５−ジメルカプト−２，４−ジチアペンタン、トリス（メルカプトメチルチオ）メタン、およびエチレングリコールビス（３−メルカプトプロピオネート）からなる群から選択される少なくとも１種である、［１］に記載の成形体。
［３］  ［１］または［２］に記載の成形体からなる光学材料。
［４］  ［１］または［２］に記載の成形体からなるプラスチックレンズ。
［５］  ［１］または［２］に記載の成形体からなる基材層と、
前記基材層の少なくとも一方の面上に形成された機能層と、
を含む、［４］に記載のプラスチックレンズ。
［６］  偏光フィルムと、
前記偏光フィルムの少なくとも一方の面に形成された、［１］または［２］に記載の成形体からなる基材層と、を備えるプラスチック偏光レンズ。
［７］  さらに、前記偏光フィルムの少なくとも一方の面上に形成された機能層を備える、［６］に記載のプラスチック偏光レンズ。
【発明の効果】
【０００９】
本発明によれば、離型性、耐衝撃性および染色性に優れる成形体、当該成形体からなる光学材料やプラスチックレンズを提供することができる。
【発明を実施するための形態】
【００１０】
本発明を実施の形態により説明する。
本実施形態の成形体は、ポリチオウレタンを含んでなり、ＩＲ分析法によるＳＨ基濃度が０．１０ｗｔ％以上３．０ｗｔ％以下、好ましくは０．３０ｗｔ％以上３．０ｗｔ％である。なお、本実施形態の成形体は、フォトクロミック化合物を含まない。
本実施形態の成形体は、ＳＨ基濃度が所定の範囲にあることから離型性、耐衝撃性および染色性に優れる。
本実施形態の成形体は、ポリイソシアネート化合物（Ａ）と、ポリチオール化合物（Ｂ）とを含む重合性組成物を用いて得ることができる。
【００１１】
［（Ａ）ポリイソシアネート化合物］
ポリイソシアネート化合物（Ａ）は、本発明の効果を得ることができれば、従来公知のポリイソシアネート化合物から選択して用いることができる。
【００１２】
本実施形態におけるポリイソシアネート化合物（Ａ）としては、例えば、ヘキサメチレンジイソシアネート、ペンタメチレンジイソシアネート、２，２，４−トリメチルヘキサンジイソシアネート、２，４，４−トリメチルヘキサメチレンジイソシアネート、リジンジイソシアナトメチルエステル、リジントリイソシアネート、ｍ−キシリレンジイソシアネート、ｐ−キシリレンジイソシアネート、α，α，α′，α′−テトラメチルキシリレンジイソシアネート、ビス（イソシアナトメチル）ナフタリン、１，３，５−トリス（イソシアナトメチル）ベンゼン、ビス（イソシアナトメチル）スルフィド、ビス（イソシアナトエチル）スルフィド、ビス（イソシアナトメチル）ジスルフィド、ビス（イソシアナトエチル）ジスルフィド、ビス（イソシアナトメチルチオ）メタン、ビス（イソシアナトエチルチオ）メタン、ビス（イソシアナトエチルチオ）エタン、ビス（イソシアナトメチルチオ）エタン等の脂肪族ポリイソシアネート化合物；
イソホロンジイソシアネート、１，３−ビス（イソシアナトメチル）シクロヘキサン、１，４−ビス（イソシアナトメチル）シクロヘキサン、ジシクロヘキシルメタン−４，４'−ジイソシアネート、ジシクロヘキシルメタン−２，４'−ジイソシアネート、シクロヘキサンジイソシアネート、メチルシクロヘキサンジイソシアネート、ジシクロヘキシルジメチルメタンイソシアネート、２，５−ビス（イソシアナトメチル）ビシクロ−[２．２．１]−ヘプタン、２，６−ビス（イソシアナトメチル）ビシクロ−[２．２．１]−ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン等の脂環族ポリイソシアネート化合物；
ジフェニルスルフィド−４，４'−ジイソシアネート、トリレンジイソシアネート、フェニレンジイソシアネート、ジフェニルメタンジイソシアネート等の芳香族ポリイソシアネート化合物；
２，５−ジイソシアナトチオフェン、２，５−ビス（イソシアナトメチル）チオフェン、２，５−ジイソシアナトテトラヒドロチオフェン、２，５−ビス（イソシアナトメチル）テトラヒドロチオフェン、３，４−ビス（イソシアナトメチル）テトラヒドロチオフェン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン等の複素環ポリイソシアネート化合物等を挙げることができる。ポリイソシアネート化合物（Ａ）としては、これらから選択される少なくとも１種を用いることができる。
【００１３】
ポリイソシアネート化合物（Ａ）としては、単量体以外に、変性体および／または変性体との混合物も含み、イソシアネートの変性体としては、例えば、多量体、ビウレット変性体、アロファネート変性体、オキサジアジントリオン変性体、ポリオール変性体などが挙げられる。多量体としては、例えば、ウレットジオン、ウレトイミン、カルボジイミド等の二量体、イソシアヌレート、イミノオキサジアンジオン等の三量体以上の多量体が挙げられる。
【００１４】
ポリイソシアネート化合物（Ａ）としては、ヘキサメチレンジイソシアネート、ペンタメチレンジイソシアネート、キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、およびジフェニルメタンジイソシアネートよりなる群から選択される１種以上であることが好ましい。
【００１５】
［（Ｂ）ポリチオール化合物］
ポリチオール化合物（Ｂ）は、本発明の効果を得ることができれば、従来公知のポリチオール化合物から選択して用いることができる。
【００１６】
本実施形態におけるポリチオール化合物（Ｂ）としては、例えば、メタンジチオール、１，２−エタンジチオール、１，２，３−プロパントリチオール、１，２−シクロヘキサンジチオール、ビス（２−メルカプトエチル）エーテル、テトラキス（メルカプトメチル）メタン、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプトメチル−１，４−ジチアン、２，５−ジメルカプト−１，４−ジチアン、２，５−ジメルカプトメチル−２，５−ジメチル−１，４−ジチアン、及びこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２―メルカプトアセテート）、ヒドロキシエチルジスルフィドビス（３―メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、トリス（メルカプトメチルチオ）メタン、トリス（メルカプトエチルチオ）メタン等の脂肪族ポリチオール化合物；
１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン、２，５−トルエンジチオール、３，４−トルエンジチオール、１，５−ナフタレンジチオール、２，６−ナフタレンジチオール等の芳香族ポリチオール化合物；
２−メチルアミノ−４，６−ジチオール−ｓｙｍ−トリアジン、３，４−チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物；等を挙げることができる。ポリチオール化合物（Ｂ）としては、これらから選択される少なくとも１種を用いることができる。
【００１７】
ポリチオール化合物（Ｂ）としては、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、４−メルカプトメチル−１，８−ジメルカプト−３，６−ジチアオクタン、ペンタエリスリトールテトラキス（２−メルカプトアセテート）、ペンタエリスリトールテトラキス（３−メルカプトプロピオネート）、２，５−ビス（メルカプトメチル）−１，４−ジチアン、ビス（メルカプトエチル）スルフィド、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、１，１，２，２−テトラキス（メルカプトメチルチオ）エタン、３−メルカプトメチル−１，５−ジメルカプト−２，４−ジチアペンタン、トリス（メルカプトメチルチオ）メタン、およびエチレングリコールビス（３−メルカプトプロピオネート）からなる群から選択される少なくとも１種であることが好ましい。
【００１８】
［その他の成分］
本実施形態においては、上記（Ａ）および（Ｂ）成分に加えて、重合触媒、内部離型剤、樹脂改質剤等をさらに含んでいてもよい。
重合触媒としては、３級アミン化合物およびその無機酸塩または有機酸塩、金属化合物、４級アンモニウム塩、または有機スルホン酸を挙げることができる。
【００１９】
内部離型剤としては、酸性リン酸エステルを用いることができる。酸性リン酸エステルとしては、リン酸モノエステル、リン酸ジエステルを挙げることができ、それぞれ単独または２種類以上混合して使用することできる。このような内部離型剤の市販品としては、例えば、ＳＴＥＰＡＮ社製のＺｅｌｅｃＵＮ、三井化学社製のＭＲ用内部離型剤、城北化学工業社製のＪＰシリーズ、東邦化学工業社製のフォスファノールシリーズ、大八化学工業社製のＡＰ、ＤＰシリーズ等を用いることができる。
【００２０】
樹脂改質剤としては、例えば、エピスルフィド化合物、アルコール化合物、アミン化合物、エポキシ化合物、有機酸及びその無水物、（メタ）アクリレート化合物等を含むオレフィン化合物等が挙げられる。
【００２１】
ポリイソシアネート化合物（Ａ）とポリチオール化合物（Ｂ）との好ましい組み合わせとしては、
キシリレンジイソシアネート、および５，７-ジメルカプトメチル-１，１１-ジメルカプト-３，６，９-トリチアウンデカンと、４，７-ジメルカプトメチル-１，１１-ジメルカプト-３，６，９-トリチアウンデカンと、４，８-ジメルカプトメチル-１，１１-ジメルカプト-３，６，９-トリチアウンデカンとの混合物の組み合わせＡ、
ジシクロヘキシルメタンジイソシアネート、および５，７-ジメルカプトメチル-１，１１-ジメルカプト-３，６，９-トリチアウンデカンと、４，７-ジメルカプトメチル-１，１１-ジメルカプト-３，６，９-トリチアウンデカンと、４，８-ジメルカプトメチル-１，１１-ジメルカプト-３，６，９-トリチアウンデカンとの混合物の組み合わせＢ、
２，５−ビス（イソシアナトメチル）ビシクロ−[２．２．１]−ヘプタンと２，６−ビス（イソシアナトメチル）ビシクロ−[２．２．１]−ヘプタンとの混合物、および４−メルカプトメチル−１，８−ジメルカプト−３，６−ジチアオクタンとの組み合わせＣ、
を挙げることができる。
【００２２】
＜重合性組成物の製造方法＞
本実施形態における重合性組成物は、ポリイソシアネート化合物（Ａ）と、ポリチオール化合物（Ｂ）と、必要に応じてその他の成分とを従来公知の方法で混合して、調製することができる。なお、本実施形態における重合性組成物は、フォトクロミック化合物を含まない。
【００２３】
前記組成物において、ポリチオール化合物（Ｂ）に含まれるＳＨ基に対する、ポリイソシアネート化合物（Ａ）に含まれるＮＣＯ基のモル比（ＮＣＯ基／ＳＨ基）は、０．８〜１．２、好ましくは０．９〜１．１５、より好ましくは０．９５〜１．１の範囲内である。当該モル比の範囲であれば、ＩＲ分析法によるＳＨ基濃度を好適に調整することができる。
【００２４】
ポリイソシアネート化合物（Ａ）と、ポリチオール化合物（Ｂ）と、その他の成分を混合して重合性組成物を調製する場合の温度は通常２５℃以下で行われる。重合性組成物のポットライフの観点から、さらに低温にすると好ましい場合がある。ただし、触媒、内部離型剤、添加剤のモノマーへの溶解性が良好でない場合は、あらかじめ加温して、モノマー、樹脂改質剤に溶解させることも可能である。
【００２５】
組成物中の各成分の混合順序や混合方法は、各成分を均一に混合することができれば特に限定されず、公知の方法で行うことができる。公知の方法としては、例えば、添加剤を所定量含むマスターバッチを作製して、このマスターバッチを溶媒に分散・溶解させる方法などがある。
【００２６】
本実施形態において、重合性組成物を重合硬化することにより成形体を得ることができる。成形体のＳＨ基濃度はＩＲ分析法により求めることができる。例えば、ＰＥＲＫＩＮ−ＥＬＭＥＲ社製ＩＲ分析装置Ｓｐｅｃｔｒｕｍ Ｏｎｅを用いて厚さ０．３０ｍｍに切削、研磨加工したサンプル（成形体）のＩＲスペクトルを測定し、ＮＣＯは２２５７ｃｍ−１、ＳＨは２５５０ｃｍ−１の吸収を用いてベースライン法で吸光度を求め、あらかじめ作成した検量線から下記式の計算により求めることができる。
【００２７】
2020189570.tif 000002
【００２８】
これにより測定した成形体のＳＨ基濃度は、０．１０ｗｔ％以上３．０ｗｔ％以下、好ましくは０．３０ｗｔ％以上３．０ｗｔ％以下、より好ましくは０．４０ｗｔ％以上２．８ｗｔ％以下、特に好ましくは０．５０ｗｔ％以上２．５ｗｔ％以下である。当該範囲にある成形体は、離型性、耐衝撃性および染色性に優れる。本実施形態の成形体は光学材料として用いることができる。
【００２９】
ポリイソシアネート化合物（Ａ）とポリチオール化合物（Ｂ）との好ましい組み合わせＡから得られた成形体のＳＨ基濃度は、上記範囲であれば本発明の効果を得ることができるが、０．１０ｗｔ％以上３．０ｗｔ％以下、好ましくは０．３０ｗｔ％以上３．０ｗｔ％、より好ましくは０．４０ｗｔ％以上２．５ｗｔ％以下、特に好ましくは０．５０ｗｔ％以上２．２ｗｔ％以下であることが望ましい。
一方、好ましい組み合わせＢから得られた成形体のＳＨ基濃度は、上記範囲であれば本発明の効果を得ることができるが、０．２０ｗｔ％以上３．０ｗｔ％以下、好ましくは０．３０ｗｔ％以上２．８ｗｔ％以下、より好ましくは０．５０ｗｔ％以上２．８ｗｔ％以下、特に好ましくは０．５０ｗｔ％以上２．５ｗｔ％以下である。
また、好ましい組み合わせＣから得られた成形体のＳＨ基濃度は、上記範囲であれば本発明の効果を得ることができるが、０．２０ｗｔ％以上３．０ｗｔ％以下、好ましくは０．５０ｗｔ％以上２．５ｗｔ％以下、さらに好ましくは１．００ｗｔ％以上２．０ｗｔ％以下、特に好ましくは１．５０ｗｔ％以上２．０ｗｔ％以下である。
【００３０】
本実施形態において、成形体の染色性は、波長６００ｎｍ光に対する透過率および染色均一性により評価され、本実施形態の成形体これらの特性のバランスに優れており、結果として染色性に優れる。
波長６００ｎｍ光に対する透過率は、９０℃に加熱した水に色素を２％濃度となるように加え、撹拌後、中心厚２ｍｍの成形体（例えば、４カーブのプラノレンズ）を１時間浸漬・着色させ、染色された成形体に波長６００ｎｍ光を照射し、透過率を測定することで得ることができる。
本実施形態の成形体の染色後の透過率は、成形体のＳＨ基濃度や成形体を構成するモノマーの種類によって異なるものの、１０％以上９０％以下、好ましくは１５％以上８５％以下、より好ましくは２０％以上７０％以下、特に好ましくは３０％以上６０％以下とすることができる。
【００３１】
上述の方法により測定した成形体のＮＣＯ基濃度は、０．０１ｗｔ％以上３．０ｗｔ％以下、好ましくは０．０２ｗｔ％以上２．０ｗｔ％以下、さらに好ましくは０．０３ｗｔ％以上１．５ｗｔ％以下である。当該範囲にある成形体は、離型性、耐衝撃性および染色性にさらに優れる。
ポリイソシアネート化合物（Ａ）とポリチオール化合物（Ｂ）との好ましい組み合わせＡから得られた成形体のＮＣＯ基濃度は、０．０１ｗｔ％以上２．５ｗｔ％以下、好ましくは０．０２ｗｔ％以上１．５ｗｔ％以下、さらに好ましくは０．０３ｗｔ％以上１．０ｗｔ％以下である。当該範囲にある成形体は、離型性、耐衝撃性および染色性により優れる。
また、好ましい組み合わせＣから得られた成形体のＮＣＯ基濃度は、０．５ｗｔ％以上２．５ｗｔ％以下、好ましくは１．０ｗｔ％以上２．０ｗｔ％以下である。当該範囲にある成形体は、離型性、耐衝撃性および染色性により優れる。
【００３２】
本実施形態において、光学材料の製造方法は、特に限定されないが、好ましい製造方法として注型重合が挙げられる。はじめに、ガスケットまたはテープ等で保持された成型モールド間に重合性組成物を注入する。この時、得られるプラスチックレンズに要求される物性によっては、必要に応じて、減圧下での脱泡処理や加圧、減圧条件下での濾過処理等を行うことが好ましい場合が多い。
【００３３】
重合条件については、重合性組成物の組成、触媒の種類と使用量、モールドの形状等によって大きく条件が異なるため限定されるものではないが、およそ、−５０〜１５０℃の温度で１〜５０時間かけて行われる。場合によっては、１０〜１５０℃の温度範囲で保持または徐々に昇温して、１〜２５時間で硬化させることが好ましい。
重合条件を上記範囲で調整することにより、所望のＳＨ基濃度である成形体を得ることができる。すなわち、離型性、耐衝撃性および染色性に優れた成形体を好適に得ることができる。
【００３４】
ポリイソシアネート化合物（Ａ）とポリチオール化合物（Ｂ）との好ましい組み合わせＡにおいては、上述の重合条件でも所望のＳＨ基濃度である成形体を得ることができるが、２５〜１２０℃の温度で２４．５〜５０時間かけて重合を行うことが好ましい。
一方、組み合わせＢにおいては、上述の重合条件でも所望のＳＨ基濃度である成形体を得ることができるが、２０〜１４０℃の温度で３９〜５５時間かけて重合を行うことが好ましい。
また、組み合わせＣにおいては、上述の重合条件でも所望のＳＨ基濃度である成形体を得ることができるが、２０〜１２０℃の温度で２０．５〜５０時間かけて重合を行うことが好ましい。
【００３５】
光学材料は、必要に応じて、アニール等の処理を行ってもよい。処理温度は通常５０〜１５０℃の間で行われる。
【００３６】
本実施形態において、成形体を調製する際には、上記「その他の成分」に加えて、目的に応じて公知の成形法と同様に、鎖延長剤、架橋剤、光安定剤、紫外線吸収剤、酸化防止剤、ブルーイング剤、油溶染料、充填剤、密着性向上剤などの種々の添加剤を加えてもよい。
【００３７】
＜用途＞
本実施形態の重合性組成物は、注型重合時のモールドの種類を変えることにより種々の形状の成形体として得ることができる。成形体は、高い屈折率及び高い透明性を備え、プラスチックレンズ等の各種光学材料に使用することが可能である。特に、プラスチック眼鏡レンズやプラスチック偏光レンズとして好適に用いることができる。
なお、本実施形態における重合性組成物は、フォトクロミック化合物を含まないことから、当該重合性組成物から得られる成形体やプラスチックレンズにはフォトクロミック化合物を含まない。
【００３８】
［プラスチック眼鏡レンズ］
本実施形態の成形体からなるレンズ基材を用いたプラスチック眼鏡レンズは必要に応じて、片面又は両面に機能層を設けてもよい。
【００３９】
機能層として、具体的には、プライマー層、ハードコート層、反射防止層、防曇コート層、防汚染層、撥水層等が挙げられる。これらの機能層はそれぞれ単独で用いることも複数の機能層を多層化して使用することもできる。両面に機能層を施す場合、それぞれの面に同様な機能層を施しても、異なる機能層を設けてもよい。
【００４０】
これらの機能層はそれぞれ、紫外線からレンズや目を守る目的で紫外線吸収剤、赤外線から目を守る目的で赤外線吸収剤、レンズの耐候性を向上する目的で光安定剤や酸化防止剤、レンズのファッション性を高める目的で染料や顔料、フォトクロミック化合物、帯電防止剤、その他、レンズの性能を高めるための公知の添加剤を併用してもよい。塗布によるコーティングを行う層に関しては塗布性の改善を目的とした各種レベリング剤を使用してもよい。
【００４１】
プライマー層は通常、後述するハードコート層とレンズとの間に形成される。プライマー層は、その上に形成するハードコート層とレンズとの密着性を向上させることを目的とする機能層であり、場合により耐衝撃性をさらに向上させることも可能である。プライマー層には得られたレンズに対する密着性の高いものであればいかなる素材でも使用できるが、通常、ウレタン系樹脂、エポキシ系樹脂、ポリエステル系樹脂、メラニン系樹脂、ポリビニルアセタールを主成分とするプライマー組成物などが使用される。プライマー組成物は組成物の粘度を調整する目的でレンズに影響を及ぼさない適当な溶剤を用いてもよい。無論、無溶剤で使用してもよい。
【００４２】
プライマー層は塗布法、乾式法のいずれの方法によっても形成することができる。塗布法を用いる場合、プライマー組成物を、スピンコート、ディップコートなど公知の塗布方法でレンズに塗布した後、固化することによりプライマー層が形成される。乾式法で行う場合は、ＣＶＤ法や真空蒸着法などの公知の乾式法で形成される。プライマー層を形成するに際し、密着性の向上を目的として、必要に応じてレンズの表面は、アルカリ処理、プラズマ処理、紫外線処理などの前処理を行っておいてもよい。
ハードコート層は、レンズ表面に耐擦傷性、耐摩耗性、耐湿性、耐温水性、耐熱性、耐候性等機能を与えることを目的とした機能層である。
【００４３】
ハードコート層は、一般的には硬化性を有する有機ケイ素化合物とＳｉ，Ａｌ，Ｓｎ，Ｓｂ，Ｔａ，Ｃｅ，Ｌａ，Ｆｅ，Ｚｎ，Ｗ，Ｚｒ，Ｉｎ及びＴｉの元素群から選ばれる元素の酸化物微粒子の１種以上および／またはこれら元素群から選ばれる２種以上の元素の複合酸化物から構成される微粒子の１種以上を含むハードコート組成物が使用される。
【００４４】
ハードコート組成物には上記成分以外にアミン類、アミノ酸類、金属アセチルアセトネート錯体、有機酸金属塩、過塩素酸類、過塩素酸類の塩、酸類、金属塩化物および多官能性エポキシ化合物の少なくともいずれかを含むことが好ましい。ハードコート組成物にはレンズに影響を及ぼさない適当な溶剤を用いてもよいし、無溶剤で用いてもよい。
【００４５】
ハードコート層は、通常、ハードコート組成物をスピンコート、ディップコートなど公知の塗布方法で塗布した後、硬化して形成される。硬化方法としては、熱硬化、紫外線や可視光線などのエネルギー線照射による硬化方法等が挙げられる。干渉縞の発生を抑制するため、ハードコート層の屈折率は、レンズとの屈折率の差が±０．１の範囲にあるのが好ましい。
【００４６】
反射防止層は、通常、必要に応じて前記ハードコート層の上に形成される。反射防止層には無機系および有機系があり、無機系の場合、ＳｉＯ２、ＴｉＯ２等の無機酸化物を用い、真空蒸着法、スパッタリング法、イオンプレーティング法、イオンビ−ムアシスト法、ＣＶＤ法などの乾式法により形成される。有機系の場合、有機ケイ素化合物と、内部空洞を有するシリカ系微粒子とを含む組成物を用い、湿式により形成される。
【００４７】
反射防止層は単層および多層があり、単層で用いる場合はハードコート層の屈折率よりも屈折率が少なくとも０．１以上低くなることが好ましい。効果的に反射防止機能を発現するには多層膜反射防止膜とすることが好ましく、その場合、低屈折率膜と高屈折率膜とを交互に積層する。この場合も低屈折率膜と高屈折率膜との屈折率差は０．１以上であることが好ましい。高屈折率膜としては、ＺｎＯ、ＴｉＯ２、ＣｅＯ２、Ｓｂ２Ｏ５、ＳｎＯ２、ＺｒＯ２、Ｔａ２Ｏ５等の膜があり、低屈折率膜としては、ＳｉＯ２膜等が挙げられる。
【００４８】
反射防止層の上には、必要に応じて防曇層、防汚染層、撥水層を形成させてもよい。防曇層、防汚染層、撥水層を形成する方法としては、反射防止機能に悪影響をもたらすものでなければ、その処理方法、処理材料等については特に限定されずに、公知の防曇処理方法、防汚染処理方法、撥水処理方法、材料を使用することができる。例えば、防曇処理方法、防汚染処理方法では、表面を界面活性剤で覆う方法、表面に親水性の膜を付加して吸水性にする方法、表面を微細な凹凸で覆い吸水性を高める方法、光触媒活性を利用して吸水性にする方法、超撥水性処理を施して水滴の付着を防ぐ方法などが挙げられる。また、撥水処理方法では、フッ素含有シラン化合物等を蒸着やスパッタによって撥水処理層を形成する方法や、フッ素含有シラン化合物を溶媒に溶解したあと、コーティングして撥水処理層を形成する方法等が挙げられる。
【００４９】
［プラスチック偏光レンズ］
本実施形態のプラスチック偏光レンズは、偏光フィルムと、前記偏光フィルムの少なくとも一方の面に形成された、本実施形態における重合性組成物を硬化させた成形体からなる基材層と、を備える。
【００５０】
本実施形態における偏光フィルムは、熱可塑性樹脂から構成することができる。熱可塑性樹脂としては、熱可塑性ポリエステル、熱可塑性ポリカーボネート、熱可塑性ポリオレフィン、熱可塑性ポリイミド等を挙げることができる。耐水性、耐熱性および成形加工性の観点から、熱可塑性ポリエステル、熱可塑性ポリカーボネートが好ましく、熱可塑性ポリエステルがより好ましい。
【００５１】
熱可塑性ポリエステルとしては、ポリエチレンテレフタレート、ポリエチレンナフタレート、及びポリブチレンテレフタレート等を挙げることができ、耐水性、耐熱性および成形加工性の観点からポリエチレンテレフタレートが好ましい。
【００５２】
偏光フィルムとして、具体的には、二色性染料含有熱可塑性ポリエステル偏光フィルム、ヨウ素含有ポリビニルアルコール偏光フィルム、二色性染料含有ポリビニルアルコール偏光フィルム等が挙げられる。
偏光フィルムは乾燥、安定化のため加熱処理を施したうえで使用してもよい。
【００５３】
さらに、偏光フィルムは、アクリル系樹脂との密着性を向上させるために、プライマーコーティング処理、薬品処理（ガス又はアルカリ等の薬液処理）、コロナ放電処理、プラズマ処理、紫外線照射処理、電子線照射処理、粗面化処理、火炎処理などから選ばれる１種又は２種以上の前処理を行った上で使用してもよい。このような前処理のなかでも、プライマーコーティング処理、薬品処理、コロナ放電処理、プラズマ処理から選ばれる１種又は２種以上が特に好ましい。
【００５４】
本実施形態のプラスチック偏光レンズは、このような偏光フィルムの少なくとも一方の面上に、本実施形態における重合性組成物を硬化させて得られる基材層を設けることにより得ることができる。
プラスチック偏光レンズの製造方法は、特に限定されないが、好ましくは注型重合法を挙げることできる。
本実施形態のプラスチック偏光レンズの製造方法は、例えば、
偏光フィルムを、モールドから離隔した状態でレンズ注型用鋳型内に固定する工程と、
前記偏光フィルムと、前記モールドとの間に形成される空隙の少なくとも一方に前記重合性組成物を注入する工程と、
前記重合性組成物を重合硬化して、前記偏光フィルムの少なくとも一方の面に基材層を積層する工程と、を含むことができる。
【００５５】
レンズ注型用鋳型は、ガスケットで保持された２個の略円盤状のガラス製のモールドから構成されるものが一般的である。このレンズ注型用鋳型の空間内に、偏光フィルムを、フィルム面が対向するフロント側のモールド内面と平行となるように設置する。偏光フィルムとモールドとの間には、空隙部が形成される。なお、偏光フィルムは予め附形されていてもよい。
【００５６】
重合性組成物の重合条件は、重合性組成物の組成、触媒の種類と使用量、モールドの形状等によって条件が異なるが、５〜１４０℃の温度で１〜５０時間かけて行われる。場合によっては、５〜１３０℃の温度範囲で保持または徐々に昇温して、１〜２５時間で硬化させることが好ましい。
重合条件を上記範囲で調整することにより、所望のＳＨ基濃度である成形体を得ることができる。すなわち、離型性、耐衝撃性および染色性に優れた成形体を好適に得ることができる。
【００５７】
重合により硬化した積層体を鋳型より離型して、本実施形態のプラスチック偏光レンズを得ることができる。
本実施形態において、重合・離型後の積層体は、必要に応じて、アニール等の加熱処理を行ってもよい。処理温度は、本発明の効果の観点から、９０〜１５０℃の間で行われるが、１１０〜１３０℃で行うことが好ましく、１１５〜１２５℃で行うことがより好ましい。処理時間は、本発明の効果の観点から、１〜１０時間、好ましくは２〜５時間の範囲である。
【００５８】
なお、偏光フィルムの少なくとも一方の面上には、プラスチック眼鏡レンズと同様な前記機能層を形成してもよい。
【００５９】
以上、本発明の実施形態について述べたが、これらは本発明の例示であり、本発明の効果を損なわない範囲で、上記以外の様々な構成を採用することができる。
【実施例】
【００６０】
以下に、実施例により本発明を更に詳細に説明するが、本発明はこれらに限定されるものではない。なお、実施例および比較例において、評価に用いた方法は以下のとおりである。【００６１】
・ＩＲ測定による残存官能基分析：
ＰＥＲＫＩＮ−ＥＬＭＥＲ社製ＩＲ分析装置Ｓｐｅｃｔｒｕｍ Ｏｎｅを用いて厚さ０．３０ｍｍに切削、研磨加工したサンプル（成形体）のＩＲスペクトルを測定した。ＮＣＯは２２５７ｃｍ−１、ＳＨは２５５０ｃｍ−１の吸収を用いてベースライン法で吸光度を求め、あらかじめ作成した検量線から下記式の計算により求めた。【００６２】
2020189570.tif 000003
【００６３】
・離型性
レンズを１５枚作製して、ガラスモールドからの成形体の離型性を以下の基準で判定した。
（基準）
○：離型可能であったレンズ枚数：１５〜１４枚
△：離型可能であったレンズ枚数：１３〜１０枚
×：離型可能であったレンズ枚数：９〜０枚【００６４】
・染色性（透過率、染色均一性）
９０℃に加熱した水に色素としてＢＰＩ（Ｒ）  Ｇｒａｙ（ＢＰＩ社製）を２％濃度となるように加え、撹拌後、中心厚２ｍｍの４カーブのプラノレンズを１時間浸漬・着色させた。得られた染色されたレンズを以下の方法で波長６００ｎｍ光の透過率（％）を測定し、さらに染色均一性を以下の基準で判定した。
（透過率の測定方法）
測定機器として島津製作所製  島津分光光度計  ＵＶ-１８００を用いて、上記のように染色されたレンズの紫外−可視光スペクトルを測定し、波長６００ｎｍ光の透過率（％）を算出した。
（染色均一性の判定基準）
○：染色にムラなし
×：染色にムラあり【００６５】
・耐衝撃性：
高さ１２７ cm（５０インチ）の位置から中心厚１．１ｍｍのレンズの中心部に８．３５ｇ、１６．３３ｇ、２８．１３ｇ、３２．６３ｇ、４４．８５ｇ、６６．８２ｇ、９５．０１ｇ、１１１．７８ｇ、１７３．５８ｇ、２２５．５ｇの１０種類の重量の違う鉄球を軽い順に落下させ、レンズが割れるか試験した。評価は、５枚のレンズについて試験を行ない、レンズが割れなかった最大重量の平均値を耐衝撃性の値とした。【００６６】
［比較例１］
撹拌羽根、温度計、圧力計を備えた調合容器に触媒であるジメチル錫（II）ジクロリドを０．０５０重量部、内部離型剤として三井化学社製ＭＲ用内部離型剤を１重量部、紫外線吸収剤としてＴｉｎｕｖｉｎ３２９、Ｓｅｅｓｏｒｂ７０６をそれぞれ６重量部、ｍ−キシリレンジイソシアネート５０７重量部を仕込み、２５℃で１時間攪拌して完全に溶解させることにより、混合溶液を作製した。この混合溶液を２５℃で１時間攪拌して完全に溶解させた。その後、この調合液に、５，７-ジメルカプトメチル-１，１１-ジメルカプト-３，６，９-トリチアウンデカンと、４，７-ジメルカプトメチル-１，１１-ジメルカプト-３，６，９-トリチアウンデカンと、４，８-ジメルカプトメチル-１，１１-ジメルカプト-３，６，９-トリチアウンデカンとの混合物４９３重量部を仕込み、これを２５℃で３０分攪拌し、均一溶液とした。この溶液を４００Ｐａにて１時間脱泡を行い、１μｍＰＴＦＥフィルターにて濾過を行った後、ガラスモールドに注入した。このガラスモールドを２０℃から１２０℃まで、２４時間かけて昇温した。室温まで冷却させて、ガラスモールドから外し、成形体を得た。
成形体は無色透明であった。次に、成形体の残存−ＮＣＯ基、−ＳＨ基の定量をＩＲ分析法によって行った。また、これら成形体の離型性、染色性および耐衝撃性（ドロップボールテスト）を評価した。これらの結果を表−１に示す。【００６７】
［実施例１〜３、比較例２］
重合時間を表−１に記載のように変化させた以外は比較例１と同様に成形体を調製した。
成形体は無色透明であった。次に、成形体の残存−ＮＣＯ基、−ＳＨ基の定量をＩＲ分析法によって行った。また、これら成形体の離型性、染色性および耐衝撃性（ドロップボールテスト）を評価した。これらの結果を表−１に示す。【００６８】
【表１】
2020189570.tif 000004
【００６９】
表−１に記載の化合物は以下のとおりである。
ａ１：ｍ−キシリレンジイソシアネート
ｂ１：５，７-ジメルカプトメチル-１，１１-ジメルカプト-３，６，９-トリチアウンデカンと、４，７-ジメルカプトメチル-１，１１-ジメルカプト-３，６，９-トリチアウンデカンと、４，８-ジメルカプトメチル-１，１１-ジメルカプト-３，６，９-トリチアウンデカンとの混合物【００７０】
［比較例３］
撹拌羽根、温度計、圧力計を備えた調合容器に触媒であるジブチル錫（II）ジクロリドを１．８重量部、内部離型剤として三井化学社製ＭＲ用内部離型剤を１．２重量部、紫外線吸収剤としてＴｉｎｕｖｉｎ３２６を６．４重量部、Ｅｖｅｒｓｏｒｂ１０９を１５重量部、ジシクロヘキシルメタンジイソシアネート５８９重量部を仕込み、２５℃で１時間攪拌して完全に溶解させることにより、混合溶液を作製した。この混合溶液を２５℃で１時間攪拌して完全に溶解させた。その後、この調合液に、５，７-ジメルカプトメチル-１，１１-ジメルカプト-３，６，９-トリチアウンデカンと、４，７-ジメルカプトメチル-１，１１-ジメルカプト-３，６，９-トリチアウンデカンと、４，８-ジメルカプトメチル-１，１１-ジメルカプト-３，６，９-トリチアウンデカンとの混合物４１１重量部を仕込み、これを２５℃で３０分攪拌し、均一溶液とした。この溶液を４００Ｐａにて１時間脱泡を行い、１μｍＰＴＦＥフィルターにて濾過を行った後、ガラスモールドに注入した。このガラスモールドを２０℃から１４０℃まで、３８．５時間かけて昇温した。室温まで冷却させて、ガラスモールドから外し、成形体を得た。
成形体は無色透明であった。次に、成形体の残存−ＳＨ基の定量をＩＲ分析法によって行った。また、これら成形体の離型性、染色性および耐衝撃性（ドロップボールテスト）を評価した。これらの結果を表−２に示す。【００７１】
［実施例４〜７、比較例４］
重合時間を表−２に記載のように変化させた以外は比較例３と同様に成形体を調製した。
成形体は無色透明であった。次に、成形体の残存−ＳＨ基の定量をＩＲ分析法によって行った。また、これら成形体の離型性、染色性および耐衝撃性（ドロップボールテスト）を評価した。これらの結果を表−２に示す。【００７２】
［比較例５］
ジシクロヘキシルメタンジイソシアネート５８９重量部、Ｔｉｎｕｖｉｎ３２６を６．４重量部、Ｅｖｅｒｓｏｒｂ１０９を１５．０重量部、ＺｅｌｅｃＵＮ０．８重量部、ポリエーテル変性シロキサン化合物（ＫＬ-１００：共栄社化学株式会社製）を５．０重量部仕込んで混合溶液を作製した。この混合溶液を２０℃窒素雰囲気下にて完全溶解させたのち、さらにジブチル錫（II）ジクロリド１．５重量部と、５，７（または４，７または４，８）−ジメルカプトメチル−１，１１−メルカプト−３，６，９−トリチアウンデカンの混合物であるポリチオール化合物４１１重量部との混合液を投入し２０℃において２０分間撹拌混合してから更に４００Ｐａの減圧下で３０分間脱泡を行い、１μｍＰＴＦＥフィルターにて濾過を行った後、ガラスモールドに注入した。このガラスモールドを２０℃から１４０℃まで、５０時間かけて昇温した。室温まで冷却させて、ガラスモールドから外し、成形体を得た。その後１２０℃で２時間アニール処理を行った。
成形体は無色透明であった。成形体の残存−ＳＨ基の定量をＩＲ分析法によって行ったところ０．２４％であった。また、これら成形体の離型性、染色性および耐衝撃性（ドロップボールテスト）を評価した。これらの結果を表−２に示す。【００７３】
【表２】
2020189570.tif 000005
【００７４】
表−２に記載の化合物は以下のとおりである。
ａ２：ジシクロヘキシルメタンジイソシアネート
ｂ１：５，７-ジメルカプトメチル-１，１１-ジメルカプト-３，６，９-トリチアウンデカンと、４，７-ジメルカプトメチル-１，１１-ジメルカプト-３，６，９-トリチアウンデカンと、４，８-ジメルカプトメチル-１，１１-ジメルカプト-３，６，９-トリチアウンデカンとの混合物【００７５】
［比較例６］
触媒であるジブチル錫（II）ジクロリドを０．３５重量部、内部離型剤として三井化学社製ＭＲ用内部離型剤を１．０重量部、紫外線吸収剤としてＴｉｎｕｖｉｎ３２６を１５重量部、２，５−ビス（イソシアナトメチル）ビシクロ−[２．２．１]−ヘプタンと２，６−ビス（イソシアナトメチル）ビシクロ−[２．２．１]−ヘプタンとの混合物を５０．６重量部仕込んで混合溶液を作製した。この混合溶液を２５℃で１時間攪拌して完全に溶解させた。その後、この調合液に、４−メルカプトメチル−１，８−ジメルカプト−３，６−ジチアオクタン４３４重量部を仕込み、これを２５℃で３０分攪拌し、均一溶液とした。この溶液を４００Ｐａにて１時間脱泡を行い、１μｍＰＴＦＥフィルターにて濾過を行った後、ガラスモールドに注入した。このガラスモールドを２０℃から１４０℃まで、１９．２時間かけて昇温した。室温まで冷却させて、ガラスモールドから外し、成形体を得た。
成形体は無色透明であった。次に、成形体の残存−ＮＣＯ基、−ＳＨ基の定量をＩＲ分析法によって行った。また、これら成形体の離型性、染色性および耐衝撃性（ドロップボールテスト）を評価した。これらの結果を表−３に示す。【００７６】
［実施例８〜１１、比較例７〜９］
重合時間を表−３に記載のように変化させた以外は比較例６と同様に成形体を調製した。
成形体は無色透明であった。次に、成形体の残存−ＮＣＯ基、−ＳＨ基の定量をＩＲ分析法によって行った。また、これら成形体の離型性、染色性および耐衝撃性（ドロップボールテスト）を評価した。これらの結果を表−３に示す。【００７７】
［実施例１２］
撹拌羽根、温度計、圧力計を備えた調合容器に触媒であるジブチル錫（II）ジクロリドを０．０１５重量部、内部離型剤として三井化学社製ＭＲ用内部離型剤を０．１重量部、紫外線吸収剤としてＴｉｎｕｖｉｎ３２９を０．１５重量部、ｍ−キシリレンジイソシアネートを５２重量部仕込み、２５℃で１時間攪拌して完全に溶解させた。その後、この調合液に、４−メルカプトメチル−１，８−ジメルカプト−３，６−ジチアオクタンを４８重量部仕込み、これを２５℃で３０分攪拌し、均一溶液とした。この溶液を４００Ｐａにて１時間脱泡を行い、１μｍＰＴＦＥフィルターにて濾過を行った後、ガラスモールドに注入した。このガラスモールドを２５℃から１２０℃まで昇温した。室温まで冷却させて、ガラスモールドから外し、成形体を得た。成形体は無色透明であった。次に、成形体の残存−ＳＨ基の定量をＩＲ分析法によって行った結果、残存ＳＨ基濃度は１ｗｔ％であった。また、これら成形体の離型性、染色性および耐衝撃性（ドロップボールテスト）の評価結果は良好であった。【００７８】
【表３】
2020189570.tif 000006
【００７９】
表−３に記載の化合物は以下のとおりである。
ａ３：２，５−ビス（イソシアナトメチル）ビシクロ−[２．２．１]−ヘプタンと２，６−ビス（イソシアナトメチル）ビシクロ−[２．２．１]−ヘプタンとの混合物
ｂ２：４−メルカプトメチル−１，８−ジメルカプト−３，６−ジチアオクタン【００８０】
表−１〜表−３に記載の結果から、成形体中のＳＨ基の残存量が０．３０ｗｔ％以上３．０ｗｔ％以下であると、離型性、耐衝撃性および染色性のバランスに優れることが確認された。
なお、プラスチック偏光レンズにおいても、同様の結果が得られることが推定された。【００８１】
この出願は、２０１９年３月１５日に出願された日本出願特願２０１９−０４８０８２号を基礎とする優先権を主張し、その開示の全てをここに取り込む。
【国際調査報告】
2020189570.tif 000007
2020189570.tif 000008
2020189570.tif 000009
2020189570.tif 000010